(57)【要約】【課題】基材と金属蒸着膜の密着性に優れ、金属蒸着膜の表面に光沢性を与える光硬化性樹脂組成物及びその硬化物を提供する。【解決手段】分子中に少なくとも２つ以上のエポキシ基を有し、そのエポキシ当量が５００ｅｑ／ｇ以上のエポキシ樹脂（ａ）とエチレン性不飽和基を有するモノカルボン酸（ｂ）とを反応させて得られるオリゴマー（Ａ）と（Ａ）成分以外の（メタ）アクリレート（Ｂ）及び光重合開始剤（Ｃ）を含有することを特徴とする金属蒸着用アンダーコート光硬化性樹脂組成物。【特許請求の範囲】
【請求項１】
分子中に少なくとも２つ以上のエポキシ基を有し、そのエポキシ当量が５００ｅｑ／ｇ以上のエポキシ樹脂（ａ）とエチレン性不飽和基を有するモノカルボン酸（ｂ）とを反応させて得られるオリゴマー（Ａ）と（Ａ）成分以外の（メタ）アクリレート（Ｂ）及び光重合開始剤（Ｃ）を含有することを特徴とする金属蒸着用アンダーコート光硬化性樹脂組成物。
【請求項２】
（Ｂ）成分中、分子中に少なくとも２つ以上の（メタ）アクリロイル基を有する（メタ）アクリレート（Ｂ−１）を１５〜７０重量％含有する請求項１記載の金属蒸着用アンダーコート光硬化性樹脂組成物。
【請求項３】
組成物中に固形物換算で、（Ａ）成分を１８〜６０重量％、（Ｂ）成分を４０〜８０重量％、（Ｃ）成分を０．５〜１０重量％含有する請求項１または２記載の金属蒸着用アンダーコート光硬化性樹脂組成物。
【請求項４】
更に、希釈剤（Ｄ）を含有することを特徴とする請求項１ないし３のいずれか一項に記載の金属蒸着用アンダーコート光硬化性樹脂組成物。
【請求項５】
請求項１ないし４のいずれか一項に記載の金属蒸着用アンダーコート光硬化性樹脂組成物を硬化して得られる硬化物。
【発明の詳細な説明】
【技術分野】
【０００１】
本発明は、プラスチック等の基材に金属蒸着する際に利用するアンダーコート材料として適する光硬化性樹脂組成物及びその硬化物に関する。
【背景技術】
【０００２】
軽量で、成形性が良好であるといった特徴をもつプラスチック（例えば、ポリカーボネート、ポリメチルメタクリレート、ポリエステル等）の表面に金属を蒸着し、各種装飾品、ミラー等に利用されていることは従来知られている。その方法として、真空蒸着法、メッキ加工法、ホットスタンプ法等が行われている。このような方法を行う場合、その表面を平滑にし、基材と金属蒸着膜との密着性を高めるために、アンダーコート材料を使用する方法が知られている。アンダーコート材料としては、通常、メラミン樹脂、二液硬化タイプのウレタン系樹脂等の熱硬化性樹脂が用いられる。しかし、熱硬化性樹脂は塗工後に加熱処理が必要になる為、時間がかかるという問題、また熱に弱い基材を使用できないという問題等があった。そのため、光硬化性樹脂のアンダーコート材料を用いた方法についてカルボキシル基を導入したポリウレタン樹脂の使用等の提案がなされている。（特許文献１、等）。
【０００３】
光硬化性樹脂は、従来の熱硬化性樹脂に比べて硬化が著しく速いため作業性が高く、また、加熱処理の必要がないため熱に弱い基材にも使用できる。そのため、各種プラスチック材料のコーティング材料として、多く使用されており、アンダーコート材料としても近年実用化が進んでいる。
しかしながら、従来の光硬化性樹脂は耐熱性が悪く、高温環境下では基材と金属蒸着膜の密着性が不足すること、金属蒸着膜表面に光沢性がないこと等の問題があった。
【０００４】
【特許文献１】特開昭５９−１５７２７７号公報
【発明の開示】
【発明が解決しようとする課題】
【０００５】
本発明の目的は、高温環境下においても基材と金属蒸着膜の密着性に優れ、金属蒸着膜に光沢を与える金属蒸着膜用アンダーコート光硬化性樹脂組成物及びその硬化物を提供するものである。
【課題を解決するための手段】
【０００６】
本発明者らは、前記の課題を解決するため鋭意研究の結果、特定の組成を有する光硬化性樹脂組成物が前記課題を解決することを見いだし、本発明を完成させた。
【０００７】
即ち、本発明は、
（１）分子中に少なくとも２つ以上のエポキシ基を有し、そのエポキシ当量が５００ｅｑ／ｇ以上のエポキシ樹脂（ａ）とエチレン性不飽和基を有するモノカルボン酸（ｂ）とを反応させて得られるオリゴマー（Ａ）と（Ａ）成分以外の（メタ）アクリレート（Ｂ）及び光重合開始剤（Ｃ）を含有することを特徴とする金属蒸着用アンダーコート光硬化性樹脂組成物、
（２）（Ｂ）成分中、分子中に少なくとも２つ以上の（メタ）アクリロイル基を有する（メタ）アクリレート（Ｂ−１）を１５〜７０重量％含有する（１）記載の金属蒸着用アンダーコート光硬化性樹脂組成物、
（３）組成物中に固形物換算で、（Ａ）成分を１８〜６０重量％、（Ｂ）成分を４０〜８０重量％、（Ｃ）成分を０．５〜１０重量％含有する（１）または（２）記載の金属蒸着用アンダーコート光硬化性樹脂組成物、
（４）更に、希釈剤（Ｄ）を含有することを特徴とする（１）ないし（３）のいずれか一項に記載の金属蒸着用アンダーコート光硬化性樹脂組成物、
（５）前記（１）ないし（４）のいずれか一項に記載の金属蒸着用アンダーコート光硬化性樹脂組成物を硬化して得られる硬化物、
に関する。
【発明の効果】
【０００８】
本発明の金属蒸着用アンダーコート光硬化性樹脂組成物の硬化物は、基材及び金属蒸着膜との密着性に優れ、金属蒸着面は光沢性があり、金属蒸着の際のアンダーコート剤として適している。
【発明を実施するための最良の形態】
【０００９】
本発明の樹脂組成物においては、分子中に少なくとも２つ以上のエポキシ基を有し、そのエポキシ当量が５００ｅｑ／ｇ以上のエポキシ樹脂（ａ）とエチレン性不飽和基を有するモノカルボン酸（ｂ）とを反応させて得られるオリゴマー（Ａ）を含有する。
１分子中に２つ以上のエポキシ基を有し、そのエポキシ当量が５００ｅｑ／ｇ以上のエポキシ樹脂（ａ）としては、例えばビスフェノールＡ型エポキシ樹脂、ビスフェノールＦ型エポキシ樹脂、フェノールノボラック型エポキシ樹脂、クレゾールノボラック型エポキシ樹脂、トリスフェノールメタン型エポキシ樹脂、臭素化エポキシ樹脂、ビキレノ−ル型エポキシ樹脂、ビフェノール型エポキシ樹脂等が挙げられる。中でも本発明では、ビスフェノールＡ型エポキシ樹脂、ビスフェノールＦ型エポキシ樹脂が好ましい。エポキシ当量が５００ｅｑ／ｇ以下であると密着性が低下したり、硬化物がもろくなったりするため好ましくない。
【００１０】
次に、前記エチレン性不飽和基を有するモノカルボン酸（ｂ）としては、例えばアクリル酸類やクロトン酸、α−シアノ桂皮酸、桂皮酸、あるいは飽和または不飽和二塩基酸と不飽和基を有するモノグリシジル化合物との反応物等が挙げられる。アクリル酸類としては、例えば、アクリル酸、アクリル酸の二量体、メタクリル酸、β−スチリルアクリル酸、β−フルフリルアクリル酸、飽和又は不飽和二塩基酸無水物と１分子中に１個の水酸基を有する（メタ）アクリレート誘導体との等モル反応物である半エステル類、飽和または不飽和二塩基酸とモノグリシジル（メタ）アクリレート誘導体類との等モル反応物である半エステル類等があげられる。
【００１１】
半エステル類製造に使用する飽和又は不飽和二塩基酸無水物としては、例えば無水コハク酸、無水マレイン酸、無水フタル酸、テトラヒドロ無水フタル酸、ヘキサヒドロ無水フタル酸、メチルヘキサヒドロ無水フタル酸、メチルテトラヒドロ無水フタル酸、無水イタコン酸、メチルエンドメチレンテトラヒドロ無水フタル酸等かあげられる。また、１分子中に１個の水酸基を有する（メタ）アクリレート誘導体類としては、例えばヒドロキシエチル（メタ）アクリレート、ヒドロキシプロピル（メタ）アクリレート、ヒドロキシブチル（メタ）アクリレート、ポリエチレングリコールモノ（メタ）アクリレート、グリセリンジ（メタ）アクリレート、トリメチロールプロパンジ（メタ）アクリレート、ペンタエリスリトールトリ（メタ）アクリレート、ジペンタエリスリトールペンタ（メタ）アクリレート、フェニルグリシジルエーテルの（メタ）アクリレート等があげられる。
【００１２】
また、別の半エステル類製造に使用する飽和または不飽和二塩基酸としては、例えばコハク酸、マレイン酸、アジピン酸、フタル酸、テトラヒドロフタル酸、ヘキサヒドロフタル酸、イタコン酸、フマル酸等があげられ、モノグリシジル（メタ）アクリレート誘導体類としては、例えばグリシジル（メタ）アクリレート等があげられる。
【００１３】
これらは、単独または２種以上混合して使用しても良い。特に好ましいエチレン性不飽和基含有モノカルボン酸は、（メタ）アクリル酸である。
【００１４】
本発明で用いられるオリゴマー（Ａ）は、例えば以下の様にして合成することができる。上記のエポキシ樹脂（ａ）のエポキシ基の１当量に対して、エチレン性不飽和基含有モノカルボン酸（ｂ）、約０．８〜１．３モルとなる比で反応させるのが好ましく、特に好ましくは約０．９〜１．１モルとなる比で反応させる。
【００１５】
更に、上記反応を促進させるために触媒を使用することが好ましい。触媒としては、例えばトリエチルアミン、ペンジルジメチルアミン、メチルトリエチルアンモニウムクロライド、ベンジルトリメチルアンモニウムブロマイド、ベンジルトリメチルアンモニウムアイオダイド、トリフェニルフォスフィン、トリフェニルスチビン、オクタン酸クロム、オクタン酸ジルコニウム等があげられる。該触媒の使用量は、反応原料混合物に対して好ましくは０．１〜１０重量％である。反応中の重合を防止するために、重合防止剤を使用するのが好ましい。重合防止剤としては、例えばハイドロキノン、メチルハイドロキノン、ハイドロキノンモノメチルエーテル、カテコール、ピロガロール等があげられる。その使用量は、反応原料混合物に対して、好ましくは０．０１〜１重量％である。反応温度は、好ましくは６０〜１５０℃である。又、反応時間は好ましくは５〜８０時間である。尚、反応時には後記記載の（メタ）アクリレート（Ｂ）や後記記載の希釈剤（Ｄ）を加えても良い。
【００１６】
本発明の樹脂組成物は、（Ａ）成分以外の（メタ）アクリレート（Ｂ）を含有する。（Ｂ）成分としては、例えばアクリロイルモルホリン、２−ヒドロキシプロピル（メタ）アクリレート、４−ヒドロキシブチル（メタ）アクリレート、シクロヘキサン−１，４−ジメタノールモノ（メタ）アクリレート、テトラヒドロフロフリル（メタ）アクリレート、フェノキシエチル（メタ）アクリレート、フェニルポリエトキシ（メタ）アクリレート、２−ヒドロキシ−３−フェニルオキシプロピル（メタ）アクリレート、ｏ−フェニルフェノールモノエトキシ（メタ）アクリレート、ｏ−フェニルフェノールポリエトキシ（メタ）アクリレート、ｐ−クミルフェノキシエチル（メタ）アクリレート、イソボニル（メタ）アクリレート、トリブロモフェニルオキシエチル（メタ）アクリレート、ジシクロペンタニル（メタ）アクリレート、ジシクロペンテニル（メタ）アクリレート、ジシクロペンテニルオキシエチル（メタ）アクリレート、１，４−ブタンジオールジ（メタ）アクリレート、１，６−ヘキサンジオールジ（メタ）アクリレート、１，９−ノナンジオールジ（メタ）アクリレート、トリシクロデカンジメタノール（メタ）アクリレート、ビスフェノールＡポリエトキシジ（メタ）アクリレート、ビスフェノールＡポリプロポキシジ（メタ）アクリレート、ビスフェノールＦポリエトキシジ（メタ）アクリレート、エチレングリコールジ（メタ）アクリレート、ポリエチレングリコールジ（メタ）アクリレート、トリス（アクリロキシエチル）イソシアヌレート、ペンタエリスリトールテトラ（メタ）アクリレート、ジペンタエリスリトールヘキサ（メタ）アクリレート、ジペンタエリスリトールペンタ（メタ）アクリレート、トリペンタエリスリトールヘキサ（メタ）アクリレート、トリペンタエリスリトールペンタ（メタ）アクリレート、ヒドロキシビバリン酸ネオペングリコールのε−カプロラクトン付加物のジ（メタ）アクリレート（例えば、日本化薬（株）製、ＫＡＹＡＲＡＤ  ＨＸ−２２０、ＨＸ−６２０、等）、トリメチロールプロパントリ（メタ）アクリレート、トリメチロールプロパンポリエトキシトリ（メタ）アクリレート、ジトリメチロールプロパンテトラ（メタ）アクリレート等のモノマー類を挙げることができる。これらは、単独または２種以上混合して使用しても良い。
【００１７】
本発明の樹脂組成物では、（Ｂ）成分として、分子中に少なくとも２つ以上の（メタ）アクリロイル基を有する（メタ）アクリレート（Ｂ−１）を使用することが好ましい。分子中に少なくとも２つ以上の（メタ）アクリロイル基を有する（メタ）アクリレートは、硬化性、耐熱性をあげるために有用である。しかしながら、入れすぎると密着性が低下したり、膜がもろくなったりする恐れがある。そのため、その使用量は、（Ｂ）成分中１５〜７０重量％が好ましく、更には２０〜６５重量％が好ましい。使用する（Ｂ−１）成分の例としては、例えば１，４−ブタンジオールジ（メタ）アクリレート、１，６−ヘキサンジオールジ（メタ）アクリレート、１，９−ノナンジオールジ（メタ）アクリレート、トリシクロデカンジメタノール（メタ）アクリレート、ビスフェノールＡポリエトキシジ（メタ）アクリレート、ビスフェノールＡポリプロポキシジ（メタ）アクリレート、ビスフェノールＦポリエトキシジ（メタ）アクリレート、エチレングリコールジ（メタ）アクリレート、ポリエチレングリコールジ（メタ）アクリレート、トリス（アクリロキシエチル）イソシアヌレート、ペンタエリスリトールテトラ（メタ）アクリレート、ジペンタエリスリトールヘキサ（メタ）アクリレート、ジペンタエリスリトールペンタ（メタ）アクリレート、トリペンタエリスリトールヘキサ（メタ）アクリレート、トリペンタエリスリトールペンタ（メタ）アクリレート、ヒドロキシビバリン酸ネオペングリコールのε−カプロラクトン付加物のジ（メタ）アクリレート（例えば、日本化薬（株）製、ＫＡＹＡＲＡＤ  ＨＸ−２２０、ＨＸ−６２０、等）、トリメチロールプロパントリ（メタ）アクリレート、トリメチロールプロパンポリエトキシトリ（メタ）アクリレート、ジトリメチロールプロパンテトラ（メタ）アクリレート類を挙げることができる。これらは、単独または２種以上混合して使用しても良い。
【００１８】
本発明の樹脂組成物は、光重合開始剤（Ｃ）を含有する。（Ｃ）成分としては、例えばベンゾイン、ベンゾインメチルエーテル、ベンゾインエチルエーテル、ベンゾインプロピルエーテル、ベンゾインイソブチルエーテル等のベンゾイン類；アセトフェノン、２，２−ジエトキシ−２−フェニルアセトフェノン、２，２−ジエトキシ−２−フェニルアセトフェノン、１，１−ジクロロアセトフェノン、２−ヒドロキシ−２−メチル−フェニルプロパン−１−オン、ジエトキシアセトフェノン、１−ヒドロキシシクロヘキシルフェニルケトン、２−メチル−１−〔４−（メチルチオ）フェニル〕−２−モルホリノプロパン−１−オンなどのアセトフェノン類；２−エチルアントラキノン、２−ターシャリーブチルアントラキノン、２−クロロアントラキノン、２−アミルアントラキノンなどのアントラキノン類；２，４−ジエチルチオキサントン、２−イソプロピルチオキサントン、２−クロロチオキサントンなどのチオキサントン類；アセトフエノンジメチルケタール、ベンジルジメチルケタールなどのケタール類；ベンゾフェノン、４−ベンゾイル−４'−メチルジフェニルサルファイド、４，４'−ビスメチルアミノベンゾフェノンなどのベンゾフェノン類；２，４，６−トリメチルベンゾイルジフェニルホスフィンオキサイド、ビス（２，４，６−トリメチルベンゾイル）−フェニルホスフィンオキサイド等のホスフィンオキサイド類等が挙げられる。
【００１９】
これらは、単独または２種以上の混合物として使用でき、さらにはトリエタノールアミン、メチルジエタノールアミンなどの第３級アミン、Ｎ，Ｎ−ジメチルアミノ安息香酸エチルエステル、Ｎ，Ｎ−ジメチルアミノ安息香酸イソアミルエステル等の安息香酸誘導体等の重合促進剤などと組み合わせて使用することもできる。
【００２０】
更に、本発明の樹脂組成物は希釈剤（Ｄ）を含有することができる。希釈剤（Ｄ）としては、例えばジオキサン、１,２−ジメトキシメタン、ジエチレングリコールジメチルエーテル、ジエチレングリコールジエチルエーテル、ジエチレングリコールジブチルエーテル、プロピレングリコールモノメチルエーテル、プロピレングリコールモノエチルエーテル、トリエチレングリコールジメチルエーテル、トリエチレングリコールジエチルエーテル、テトラエチレングリコールジメチルエーテル、テトラエチレングリコールジエチルエーテル等のエーテル類；エチレンカーボネート、プロピレンカーボネート等のカーボネート類；メチルエチルケトン、メチルイソブチルケトン、シクロヘキサノン、アセトフェノン等のケトン類；フェノール、クレゾール、キシレノール等のフェノール類；酢酸エチル、酢酸ブチル、エチルセロソルブアセテート、ブチルセロソルブアセテート、カルビトールアセテート、ブチルカルビトールアセテート、プロピレングリコールモノメチルエーテルアセテート等のエステル類；トルエン、キシレン、ジエチルベンゼン、シクロヘキサン等の炭化水素類；トリクロロエタン、テトラクロロエタン、モノクロロベンゼン等のハロゲン化炭化水素類等、石油エーテル、石油ナフサ等の石油系溶剤等の有機溶剤が挙げることができる。これらは、単独または２種以上混合して使用しても良い。
【００２１】
また、本発明においては、必要に応じてレベリング剤、消泡剤、更には紫外線吸収剤、光安定剤、ポリマーなどを添加し、それぞれの機能を付与することも可能である。
【００２２】
本発明の金属蒸着用アンダーコート光硬化性樹脂組成物は、上記の（Ａ）成分、（Ｂ）成分、（Ｃ）成分、もしくは（Ｄ）成分及びその他の成分を任意の順序で混合することにより得ることができる。また、その含有量は、固形分換算で（Ａ）成分１８〜６０重量％、（Ｂ）成分４０〜８０重量％、（Ｃ）成分０．５〜１０重量％である。（Ｂ−１）成分は（Ｂ）成分中１５〜７０重量％である。（Ｄ）成分に関しては、（Ａ）〜（Ｃ）成分の合計１００重量部に対して、Ｄ成分を０〜９００重量部、好ましくは１０〜４００重量部である。
【００２３】
本発明の硬化物は、上記の光硬化性樹脂組成物を基材上に該光硬化性樹脂組成物の乾燥後の重量が０．５〜３０ｇ／ｍ2、好ましくは１〜２０ｇ／ｍ2（膜厚にすると０．５〜３０μｍ、好ましくは１〜２０μｍ）になるように塗布し、乾燥後エネルギー線を照射して硬化被膜を形成させることにより得ることができる。
【００２４】
上記基材としては、例えば、ポリカーボネート、ポリエステル、ポリエチレン、ポリスチレン、ポリメチルメタクリレート、ポリアミド、ポリイミド、ポリウレタン、スチレン−ポリメチルメタクリレート共重合体、アクリロニトリル−ブタジエン−スチレン共重合体などが挙げられる。
【００２５】
光硬化性樹脂組成物の塗布方法としては、例えば、バーコーター塗工、メイヤーバー塗工、エアナイフ塗工、グラビア塗工、スプレー塗工、リバースグラビア塗工、オフセット印刷、フレキソ印刷、スクリーン印刷などが挙げられる。
【００２６】
照射するエネルギー線としては、例えば紫外線、電子線などが挙げられる。紫外線により硬化させる場合、光源としてキセノンランプ、高圧水銀灯、メタルハライドランプなどを有する紫外線照射装置が使用され、必要に応じて光量、光源の配置などが調整される。高圧水銀灯を使用する場合、８０〜１２０Ｗ／ｃｍの光量を有するランプ１灯に対して搬送速度５〜６０ｍ／分で硬化させるのが好ましい。
【実施例】
【００２７】
次に、本発明を実施例により更に詳細に説明する。
合成例１（オリゴマー（Ａ）の合成）
撹拌装置、冷却管、温度計のついた丸底フラスコに、ビスフェノールＡ型エポキシ樹脂（東都化成（株）製エポトートＹＤ−０１４、エポキシ当量９２０ｅｑ／ｇ）９２０．０ｇ、アクリル酸７２．０ｇ、フェノキシエチルアクリレート９９２．０ｇ、トリフェニルフォスフィン６．０ｇ、メトキノン１．０ｇを仕込み、８０℃で溶解後、９８℃で２４時間反応させ、酸価０．３ｍｇＫＯＨ／ｇのエポキシアクリレート（Ａ−１）の混合物を得た。
【００２８】
合成例２
撹拌装置、冷却管、温度計のついた丸底フラスコに、ビスフェノールＡ型エポキシ樹脂（東都化成（株）製エポトートＹＤ−０１７、エポキシ当量１８００ｅｑ／ｇ）９００．０ｇ、アクリル酸３５．０ｇ、フェノキシエチルアクリレート９３５．０ｇ、トリフェニルフォスフィン５．６ｇ、メトキノン１．０ｇを仕込み、８０℃で溶解後、９５℃で６０時間反応させ、酸価１．４ｍｇＫＯＨ／ｇのエポキシアクリレート（Ａ−２）の混合物を得た。
【００２９】
実施例１〜３、比較例１
（アルミニウム蒸着板の作製方法）
表１に示す材料を配合した実施例及び比較例の金属蒸着用アンダーコート光硬化性樹脂組成物をバーコーター（Ｎｏ．３０）を用いてポリカーボネートプレートに塗布し、８０℃の乾燥炉中に２分間放置後、空気雰囲気下で８０Ｗ／ｃｍの高圧水銀灯１０ｃｍの距離から５ｍ／分のコンベアースピードで紫外線を照射し、硬化皮膜（１０〜１５μｍ）を有するポリカーボネート板を得た。該ポリカーボネート板上に真空蒸着法によりアルミニウムを蒸着し、アルミニウム蒸着板を得た。
【００３０】
実施例１〜３及び比較例１の評価方法は次の方法で行い、結果を表１に示した。
（１） 基材と金属蒸着膜の密着性：
ＪＩＳ  Ｋ  ５４００に従い、金属蒸着面に１ｍｍ間隔で縦、横１１本の切れ目を入れて１００個の碁盤目を作る。セロハンテープをその表面に密着させた後、一気に剥がした時に剥離せず残存したマス目の個数を表示した。
（２） 光沢性：
外観を目視にて判定した。
○・・・・光沢あり
△・・・・光沢のない部分がわずかにあり
×・・・・光沢なし
【００３１】
（３） 高温試験後の金属蒸着膜の密着性：
金属蒸着膜を８０℃の乾燥炉中に１０時間放置後、ＪＩＳ  Ｋ  ５４００に従い、硬化した樹脂の表面に１ｍｍ間隔で縦、横１１本の切れ目を入れて１００個の碁盤目を作る。セロハンテープをその表面に密着させた後、一気に剥がした時に剥離せず残存したマス目の個数を表示した。
（４） 高温試験後の光沢性：
金属蒸着膜を８０℃の乾燥炉中に１０時間放置後、外観を目視にて判定した。
○・・・・光沢あり
△・・・・光沢のない部分がわずかにあり
×・・・・光沢なし
【００３２】
表１
実施例        比較例
１      ２      ３      １
（Ａ）成分
Ａ−１                                          ８      ８
Ａ−２                                                        １０    １４
（Ｂ）成分
アクリロイルモルホリン                                          ５
フェノキシエチルアクリレート                                  １０    １４
ジシクロペンテニルオキシエチルアクリレート      ８      ８
テトラヒドロフルフリルアクリレート              ３      ３      ５      ２
（Ｂ−１）
トリシクロデカンジメタノールアクリレート      １１
トリメチロールプロパントリアクリレート                １１
（Ｃ）成分
イルガキュアー９０７                            １      １      １      １
（Ｄ）成分
プロピレングリコールモノメチルエーテル        ７０    ７０    ７０    ７０
（評価結果）
基材と金属蒸着膜の密着性                    １００  １００  １００      ０
光沢性                                          ○      ○      ○      △
高温試験後の基材と金属蒸着膜の密着性        １００  １００  １００      ０
高温試験後の光沢性                              ○      ○      ○      ×
【００３３】
注）イルガキュアー９０７：チバ・スペシャリティ・ケミカルズ社製、２−メチル−１−〔４−（メチルチオ）フェニル〕−２−モルホリノプロパン−１−オン
【００３４】
表１の評価結果から明らかなように、本発明の金属蒸着用アンダーコート光硬化性樹脂組成物の硬化物は、高温試験後においても基材と金属蒸着膜の密着性に優れ、金属蒸着面は光沢性がある。
【産業上の利用可能性】
【００３５】
本発明の光硬化性樹脂組成物及びその硬化物は、主に、プラスチック等の基材に金属蒸着する際に利用するアンダーコート材料として適している。